(57)【要約】【課題】  長期間保管しても転写層の変形、凹凸模様の形成が起こらず、光沢感のある高品位のオーバーコート記録物を提供し得る画像保護フィルムロール及び画像保護方法を提供すること。【解決手段】  支持体と、該支持体上に剥離可能に積層され、記録物の画像面上に熱転写される転写層とを有する画像保護フィルム２を、円筒状コア３に巻き取ってなる画像保護フィルムロール１において、円筒状コア３の直径Ｒ（ｃｍ）、画像保護フィルム２の幅Ｗ（ｃｍ）、及び円筒状コア３に画像保護フィルム２を巻き取るときの巻き取りテンションＴ（ｋｇｆ）が、次の（式１）を満たすようにする。（式１）：０．０１６≦Ｔ／ＲＷ≦０．０１９【選択図】  図１
2005280175.tif 000002
【特許請求の範囲】
【請求項１】
支持体と、該支持体上に剥離可能に積層され、記録物の画像面上に熱転写される転写層とを有する画像保護フィルムを、円筒状コアに巻き取ってなる画像保護フィルムロールであって、
上記円筒状コアの直径Ｒ（ｃｍ）、上記画像保護フィルムの幅Ｗ（ｃｍ）、及び該円筒状コアに該画像保護フィルムを巻き取るときの巻き取りテンションＴ（ｋｇｆ）が、次の（式１）を満たすことを特徴とする画像保護フィルムロール。
（式１）：０．０１６≦Ｔ／ＲＷ≦０．０１９
【請求項２】
上記円筒状コアは、下記〈吸湿膨張率の算出方法〉により算出される吸湿膨張率が０．２％以下であることを特徴とする請求項１記載の画像保護フィルムロール。
〈吸湿膨張率の算出方法〉  円筒状コアを環境温５０℃、相対湿度８５％の環境下に１５時間放置した後、該円筒状コアの直径Ｒ’（ｃｍ）を測定し、次式により算出する。
吸湿膨張率（％）＝｛（Ｒ’−Ｒ）／Ｒ｝×１００
【請求項３】
上記支持体の上記転写層が積層される面のＪＩＳ−Ｂ０６０１による表面粗さ（Ｒａ）が０．１以下であることを特徴とする請求項１又は２記載の画像保護フィルムロール。
【請求項４】
上記転写層は、上記支持体側から表面保護層及び接着層を順次積層してなり、該接着層のガラス転移温度が−２０〜６０℃であることを特徴とする請求項１〜３のいずれかに記載の画像保護フィルムロール。
【請求項５】
上記表面保護層のガラス転移温度が−５０〜６０℃であることを特徴とする請求項４記載の画像保護フィルムロール。
【請求項６】
上記表面保護層がコロイダルシリカを含有することを特徴とする請求項４又は５記載の画像保護フィルムロール。
【請求項７】
請求項１〜６のいずれかに記載の画像保護フィルムロールを用いた画像保護方法であって、
上記画像保護フィルムロールから繰り出された上記画像保護フィルムと、インクジェット記録方式により画像が記録された記録物とを、上記転写層を該記録物の画像面上に加熱圧着させることにより一体化させて積層シートとし、しかる後、該積層シートから上記支持体を剥離することにより、該画像面上に保護層を形成することを特徴とする画像保護方法。
【請求項８】
上記記録物は、色材として顔料を含むインクにより画像が記録されたものであることを特徴とする請求項７記載の画像保護方法。
【発明の詳細な説明】
【技術分野】
【０００１】
本発明は、インクジェット記録方式等により作製された記録物の画像面を保護層で被覆するための画像保護フィルムロール及びこれを用いた画像保護方法に関する。
【背景技術】
【０００２】
記録物の画像面を保護層（フィルム）で被覆するいわゆるオーバーコート処理が、画像面の堅牢性や光沢感などの向上に有効であることは広く知られている。オーバーコート処理には、常温で粘着性を有する粘着剤付きのフィルムを用いるコールドラミネート処理や、常温では粘着性の無いフィルムを加熱しながら画像面に貼り合わせていくホットラミネート処理や、支持体上に形成された転写層を画像面に熱転写させる熱転写型オーバーコート処理などがある。中でも、熱転写型オーバーコート処理は、他の方法に比してより薄膜の保護層の形成が可能で、画像面に過剰な光沢感を付与せずに記録物の保存性や画質を高められるという利点があり、高品位のオーバーコート記録物の作製に適した方法である。
【０００３】
熱転写型オーバーコート処理用の画像保護フィルムは、転写層の画像面への熱転写性を良好にする観点から、一般に、比較的穏やかな加熱圧着条件で軟化変形を起こしやすい樹脂で転写層が形成されている。このため、長尺の画像保護フィルムを紙管などに巻き取ってフィルムロールとして保管していると、転写層が支持体の表面に圧着されるいわゆるブロッキングが起こり、熱転写前に支持体から転写層が剥離してしまうという問題があった。
【０００４】
このようなブロッキングの問題を解決するために、画像保護フィルムの転写層に、無機、有機のフィラー類やポリシロキサン系物質、脂肪酸エステル系物質、ワックス等のブロッキング防止剤がしばしば添加される。例えば、特許文献１には、耐熱性基材（支持体）と、該耐熱性基材上に剥離可能に設けられた２層構造の透明フィルム層（第１の層、第２の層）とを有し、且つ画像面への接着層となる第２の層にポリシロキサン系物質及び球状ビーズを含有させたラミネート用部材が開示されている。
【特許文献１】特開２００３−２３１２１７号公報
【発明の開示】
【発明が解決しようとする課題】
【０００５】
画像保護フィルムをフィルムロールとして保管した場合、上記のようにブロッキングが発生し、転写層の剥離までは起こらなくても、転写層の表層（接着層）が変形して表面の所々に凹凸（段差）が形成されることがある。この現象は、上記のような、転写層にブロッキング防止剤を添加した画像保護フィルムでもしばしば見られる。このような凹凸が形成された転写層を画像面に熱転写して該画像面を被覆する保護層とした場合、熱転写後も凹凸が消えず、オーバーコート記録物の画像面のあちこちに水玉模様のような跡が残り、記録物の品位が著しく低下するという問題があった。
【０００６】
従って、本発明の目的は、長期間保管しても転写層の変形、凹凸模様の形成が起こらず、光沢感のある高品位のオーバーコート記録物を提供し得る画像保護フィルムロール及び画像保護方法を提供することにある。
【課題を解決するための手段】
【０００７】
上記目的を達成するために、本発明の画像保護フィルムロールは、支持体と、該支持体上に剥離可能に積層され、記録物の画像面上に熱転写される転写層とを有する画像保護フィルムを、円筒状コアに巻き取ってなる画像保護フィルムロールであって、上記円筒状コアの直径Ｒ（ｃｍ）、上記画像保護フィルムの幅Ｗ（ｃｍ）、及び該円筒状コアに該画像保護フィルムを巻き取るときの巻き取りテンションＴ（ｋｇｆ）が、次の（式１）を満たすことを特徴とする。（式１）：０．０１６≦Ｔ／ＲＷ≦０．０１９
【０００８】
本発明の画像保護フィルムロールによれば、上記（式１）を満たすように画像保護フィルムを円筒状コアに巻き取るようにすることにより、巻きくずれを起こさず、取扱いに支障をきたさないような一定レベルの巻品質を維持しつつも、ロール状態において転写層に掛かる巻き圧力を従来よりも軽減させたので、ロール状態で長期間保管しても転写層の変形、凹凸の形成が見られず、水玉模様のような跡がなく、光沢感のある高品位のオーバーコート記録物を提供することができる。
【０００９】
また、本発明の画像保護方法は、上記画像保護フィルムロールを用いた画像保護方法であって、上記画像保護フィルムロールから繰り出された上記画像保護フィルムと、インクジェット記録方式により画像が記録された記録物とを、上記転写層を該記録物の画像面上に加熱圧着させることにより一体化させて積層シートとし、しかる後、該積層シートから上記支持体を剥離することにより、該画像面上に保護層を形成することを特徴とする。
【００１０】
本発明の画像保護方法によれば、インクジェット記録物に対して、上記画像保護フィルムロールを用いていわゆる熱転写型オーバーコート処理をするようにしたので、上述したような水玉模様のような跡が保護層で被覆された画像面上に現れず、高光沢（グロス調）で高品位のオーバーコート記録物が得られる。
【発明を実施するための最良の形態】
【００１１】
以下、本発明の画像保護フィルムロールについて説明する。
【００１２】
図１は、本発明の画像保護フィルムロールの一実施形態の斜視図である。このフィルムロール１は、長尺のシート状支持体上に転写層を積層してなる画像保護フィルム２を、内部に中空部を有する円筒状コア３に巻き取ったものである。
【００１３】
そして、上記フィルムロール１は、上記円筒状コア３の直径をＲ（ｃｍ）、上記画像保護フィルム２の幅をＷ（ｃｍ）、該円筒状コア３に該画像保護フィルム２を巻き取るときの巻き取りテンション（巻き取り張力）をＴ（ｋｇｆ）としたとき、Ｔ／ＲＷが０．０１６〜０．０１９の範囲、好ましくは０．０１７〜０．０１８の範囲にあるようになしてある。Ｔ／ＲＷが０．０１６未満では、フィルムロールが巻きくずれを起こしやすく、取扱いに支障をきたすおそれがある。一方、Ｔ／ＲＷが０．０１９を超えると、経時により転写層の表層部分が変形して、画像面への熱転写処理を経ても消えないような凹凸模様が形成されてしまい、光沢感のある高品位のオーバーコート記録物が得られない。尚、フィルムの巻き取り中に巻き取りテンションが変化する場合、上記巻き取りテンションＴは、それらの平均値を意味する。
【００１４】
本発明に係る円筒状コアとしては、フィルムの巻き取りが可能なものであれば良く、図１に示したような形状に限定されず、中空紙管でなくてもよい。また、円筒状コアの材質も特に限定されず、紙管、プラスチック管、金属管などを用いることができる。円筒状コアの直径Ｒも特に限定されない。参考までに、この種のフィルムロールにおいては、円筒状コアとして、直径Ｒが１インチ（約２．５４ｃｍ）〜４インチ（約１０．１６ｃｍ）程度の中空紙管が用いられることが多い。
【００１５】
また、上記円筒状コアに巻き取られる画像保護フィルムの幅Ｗは、特に限定されず、フィルムの用途などに応じて適宜調節することができる。通常、フィルムの幅Ｗは１０〜１４０ｃｍである。また、画像保護フィルムの長さも特に限定されず、通常は１０〜１００ｍである。
【００１６】
下記〔表１〕に、円筒状コアとして直径Ｒが１インチ〜４インチの紙管をそれぞれ用いた場合における巻き取りテンションＴの好ましい範囲を示す。尚、ここに示した巻き取りテンションＴは、画像保護フィルムの幅Ｗが２０〜４０ｃｍの範囲にある場合であり、Ｒ、Ｗ及びＴは上述した（式１）：０．０１６≦Ｔ／ＲＷ≦０．０１９を満たしている。
【００１７】
【表１】
2005280175.tif 000003
【００１８】
尚、円筒状コアに一旦巻き取られてフィルムロールとなっているものの巻き取りテンションを事後的に測定することは、歪みゲージを使用することで可能である。例えば、３軸タイプの歪みゲージを円筒状コアの中空部分の適当な位置に貼り付け、この状態でフィルムを最後まで解いていき、その間の歪み値（測定値）を記録する。また別途、測定対象と同一の円筒状コア及びフィルムを用いて、巻き取りテンションを種々変化させてフィルムの巻き取りを行い、このときの歪み値と巻き取りテンションとの関係について検量線を作成しておく。そして、この検量線を用いて、上記測定値からそのフィルムロールの巻き取りテンションを求める。歪みゲージとしては、例えば、共和電業製の箔歪みゲージを用いることができる。
【００１９】
本発明に係る円筒状コアは、下記〈吸湿膨張率の算出方法〉により算出される吸湿膨張率が０．２％以下、特に０．１２％以下であるものが好ましい。吸湿膨張率が０．２％以下の円筒状コアを用いることにより、上記（式１）を満足するロール状態を長期間維持させることができる。
【００２０】
〈吸湿膨張率の算出方法〉  円筒状コアを環境温５０℃、相対湿度８５％の環境下に１５時間放置した後、該円筒状コアの直径Ｒ’（ｃｍ）を測定し、次式により算出する。
吸湿膨張率（％）＝｛（Ｒ’−Ｒ）／Ｒ｝×１００
【００２１】
以下、本発明に係る画像保護フィルムについて説明する。本発明に係る画像保護フィルムは、支持体と、該支持体上に剥離可能に積層され、記録物の画像面上に熱転写される転写層とを有する。
【００２２】
上記支持体としては、熱転写時における所定の加熱圧着条件下で形状を安定して維持できるような耐熱性を有し、且つ画像面上に圧着された転写層から容易に剥離できるものが好ましい。具体的には、例えば、ポリエチレンテレフタレート（ＰＥＴ）、二軸延伸ポリプロピレン（ＯＰＰ）、ポリエチレンナフタレート（ＰＥＮ）、ポリフェニルスルフィド（ＰＰＳ）、ポリエーテルスルフォン（ＰＥＳ）、ポリスチレン（ＰＳ）、ポリプロピレン（ＰＰ）等の樹脂フィルムを上記支持体として用いることができる。
【００２３】
上記支持体は、上記転写層が積層される面（転写層積層面）のＪＩＳ−Ｂ０６０１による表面粗さ（Ｒａ）が０．１以下、好ましくは０．０５以下であり、さらに好ましくは０．０１以下である。このようにＲａ値が小さく、平滑性の高い転写層積層面上に積層される転写層は、記録物の画像面上に熱転写されたときの表面（オーバーコート記録物の表面）が平滑で、該画像面に光沢感の強いいわゆるグロス調の風合いを付与できるところ、一般に、このようなグロス面では、熱転写前の転写層の表面に上述したような変形、凹凸形成があった場合、水玉模様のような跡が目立ちやすい。しかし、本発明の画像保護フィルムロールは、上記（式１）を満たすようになしてあるので、水玉模様のような跡が目立つことがなく、記録物に高品位のグロス面を付与することができる。
【００２４】
上記支持体の厚みは、上記の機能が得られるように設定すればよく、特に制限されないが、熱伝導性、密着性、取扱性、オーバーコート時の気泡の混入防止などを考慮すると、好ましくは８〜６０μｍ、更に好ましくは１０〜５０μｍである。
【００２５】
耐熱性の向上等の目的で、必要に応じ、上記支持体にセラミック微粒子を含有させたり、支持体表面に耐熱性樹脂を塗布したりすることができる。耐熱性樹脂としては、例えば、ポリエステル系樹脂、ポリアクリル酸エステル系樹脂、ポリ酢酸ビニル系樹脂、ポリウレタン系樹脂、スチレンアクリレート系樹脂、ポリアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリオレフィン系樹脂、ポリ塩化ビニル樹脂やポリビニルアルコール樹脂等のビニル系樹脂、セルロース樹脂やヒドロキシエチルセルロース樹脂、酢酸セルロース樹脂等のセルロース系樹脂、ポリビニルアセトアセタール樹脂やポリビニルブチラール樹脂等のポリビニルアセタール系樹脂、シリコーン変性樹脂、長鎖アルキル変性樹脂等が挙げられる。
【００２６】
また、剥離性の向上、静電気による埃の付着防止、耐ブロッキング性の向上等の目的で、上記支持体の転写層積層面及び／又はその反対面に対し、剥離（離型）処理、帯電防止処理、コロナ放電処理等の各種表面処理を施すこともできる。離型処理は、被処理面に離型剤としてシリコーン樹脂、フッ素系樹脂、メラミン系樹脂、コロイダルシリカなどを塗布する処理で、転写層積層面に施した場合は、支持体の剥離性（転写性）の向上などに有効であり、転写層積層面と反対面に施した場合は、ヒートロール等の加熱加圧装置への熱融着の防止や、耐ブロッキング性の向上、給紙時における滑り性の改善などに有効である。離型層の厚みは、通常０．１〜５μｍ程度である。また、コロナ放電処理は、コロナ放電が発生している空間（例えば、一対の対向電極の間）に支持体（フィルム）を通してその表面の濡れ張力を向上させる処理で、転写層積層面に施すことにより、支持体と転写層との間の密着性を高めることができる。
【００２７】
上記支持体として好ましいものの具体例として、転写層積層面にコロナ放電処理を施したＯＰＰフィルム、及び転写層積層面と反対面（非転写層積層面）に離型処理を施したＰＥＴフィルムが挙げられる。ＯＰＰフィルムは、耐ブロッキング性に優れる反面、そのまま支持体として使用した場合には転写層との密着性に劣り、熱転写処理の前に転写層が支持体から剥離してしまうなどの不都合が生じるおそれがあるが、転写層積層面にコロナ放電処理を施すことにより、このようなＯＰＰフィルムの欠点を解消することができ、ＯＰＰフィルムの特長を活かした保護フィルムを得ることができる。また、ＰＥＴフィルムは、ＯＰＰフィルムとは逆に耐ブロッキング性に劣る点が問題となるので、上記のように非転写層積層面に離型処理を施したものが好ましい。
【００２８】
一方、上記支持体上に積層される転写層は、記録物の画像面上に熱転写されて保護層となる層である。この転写層の形成材料としては、アクリル樹脂、アクリル−スチレン樹脂、アクリル−ウレタン樹脂、ポリビニルアセタール、酢酸ビニル樹脂、塩化ビニル−酢酸ビニル樹脂、スチレン系樹脂等が挙げられる。これらの樹脂は１種を単独で用いてもよく、２種以上を混合して用いてもよい。
【００２９】
上記転写層は、１種類の層からなる単層構造でもよいが、転写性や画像面への密着性、あるいは保護層となったときの耐候性、耐ブロッキング性、耐擦過性等の種々の特性をバランス良く具備させる観点から、２種類以上の層が積層されてなる多層構造が好ましく、特に、上記支持体側から順に表面保護層及び接着層からなる２層構造とすることが好ましい。この場合、上記表面保護層の方が上記接着層よりもガラス転移温度（Ｔｇ）が高いことが好ましく、両者のＴｇ差は１０〜１００℃程度が好ましい。
【００３０】
上記接着層自体のＴｇは、フィルムとして必要な成膜性を維持しつつ、画像面への密着性を良好にする観点から、好ましくは−２０〜６０℃、さらに好ましくは−１５〜５５℃である。一方、上記表面保護層自体のＴｇは、耐ブロッキング性及び耐擦過性を良好にする観点から、−５０〜６０℃が好ましい。
【００３１】
上記表面保護層には、無機粒子を含有させることができる。表面保護層に無機粒子を含有させることにより、耐ブロッキング性及び耐スクラッチ性の向上を図ることができる。上記接着層には、耐ブロッキング性等の向上という点では特に無機粒子を含有させる必要はないが、必要に応じ接着層に無機粒子を含有させることは可能である。その場合、接着層の無機粒子の含有量は、表面保護層中の無機粒子の含有量よりも少なくすることが好ましい。
【００３２】
上記無機粒子としてはコロイダルシリカが好ましい。また、上記無機粒子の含有量は、上記表面保護層中、樹脂固形分に対して１０〜６０重量％とすることが好ましい。無機粒子の含有量がこの範囲外では、成膜性、耐ブロッキング性及び発色性のバランスをとることができないおそれがある。
【００３３】
また、このように表面保護層に無機粒子を含有させる場合、該表面保護層は、熱可塑性樹脂で形成された連続相と、該連続相中に分散された熱可塑性樹脂からなる分散相とで構成されていることが好ましい。この構成では、無機粒子は連続相中に含有される。このように、表面保護層を熱可塑性樹脂を主体とする連続相と分散相とで構成し、さらに該連続相中に無機粒子を含有させることで、保護層で被覆された記録物を市販のアルバムやクリアファイルなどに収容して保管した場合において、該記録物の保護層表面がアルバム収容物の表面に被せられるカバーフィルムに強固に貼り付いたり、保護層の表面形状が変化して光沢変化を起こす等の不都合を効果的に防止することができる。
【００３４】
上記連続相を形成する熱可塑性樹脂は、上記分散相を形成する熱可塑性樹脂よりも低温で良好な成膜性を発現できるものが好ましく、Ｔｇが−５０〜６０℃の範囲にあるものが好ましい。
【００３５】
一方、上記分散相は、Ｔｇ６０℃以上の熱可塑性樹脂で形成されることが好ましい。最低造膜温度（ＭＦＴ）としては１００℃以上が好ましい。
【００３６】
上記表面保護層中における上記分散相の割合は、該表面保護層中における樹脂固形分に対して１０〜６０重量％とすることが好ましい。分散相の割合が１０重量％未満では、上述した、保護層で被覆された記録物をアルバム等に収容した場合の不都合を効果的に防止することができず、６０重量％超では、連続層の成膜を阻害するおそれがある。
【００３７】
また、上記表面保護層には、コロイダルシリカに代えて、あるいはコロイダルシリカと共にワックスを含有させることができる。ワックス添加により、コロイダルシリカと同様の効果が期待できる。ワックスとしては、例えば、パラフインワックス（炭素数２０〜４０の炭化水素）、マイクロクリスタリンワックス（炭素数３０〜６０の炭化水素）、カルナウバワックス（炭素数２４〜３２の脂肪酸及びアルコールのエステル）、キャンデリラワックス（炭素数３２，３０の脂肪酸とアルコール及びそれらのエステル）、ライスワックス（炭素数１６〜３２の脂肪酸とアルコールのエステル）、木蝋（炭素数１６〜２２の二塩基酸も含むグリセリンとのエステル）、蜜蝋（炭素数１６〜３２の脂肪酸とアルコールのエステル及び炭化水素）、鯨蝋（炭素数１６の脂肪酸とアルコールのエステル）、モンタンワックス（炭素数２０〜３２の脂肪酸及びアルコールのエステルとレジン質）、オゾケライト（炭化水素）、セレシン（オゾケライトを白色に精製したもの）、ポリエチレンワックス、フィッシャー・トロプッシュワックス（炭素数１７〜７８の炭化水素）、アミドワックス（脂肪酸アミドまたはビスアミド）、硬化ヒマシ油（カスターワックス、１２-ヒドロキシステアリン酸とグリセリンのエステル）、一価アルコールと脂肪酸とのエステルを主成分とする合成ワックス、ゲルベ反応により分岐高級アルコールと脂肪酸との反応から得られるゲルベワックス（エステル）等が挙げられ、これらの１種又は２種以上を併用することができる。好適な市販ワックスとしては、サンノプコ社製ノプコ１２４５−Ｍ−ＳＮ、ノプコートＰＥＭ−１７、三井石油化学工業製ケミパールシリーズのＷＦ−６４０、Ｗ−７００、Ｗ−２００等が挙げられる。ワックスの含有量は、表面保護層中、樹脂成分に対して１〜１０重量％の範囲にあることが好ましい。
【００３８】
上記転写層（表面保護層、接着層）には、必要に応じ、ブチルセロソルブ、ブチルカルビトール、ブチルセロソルブアセテート、ブチルカルビトールアセテート、ジエチレングリコール、ヘキサノール、２−エチルヘキサノール、テキサノール等の成膜助剤の他、紫外線吸収剤、光安定剤、酸化防止剤、耐水化剤、防腐剤、界面活性剤、増粘剤、流動性改良剤、ｐＨ調整剤、レベリング剤、帯電防止剤等の各種添加剤を添加することができる。転写層を上記のように２層構造とする場合、これらの添加剤は、表面保護層及び接着層のうちの一方のみに添加してもよく、両方に添加してもよい。
【００３９】
上記転写層の厚みは２〜５０μｍが好ましく、５〜３０μｍがさらに好ましい。転写層の厚みが２μｍ未満では、画像面の保護効果、光沢感の向上等の効果に乏しく、逆に厚みが５０μｍ超では、透明性が低下する恐れがある。
【００４０】
上記転写層を表面保護層と接着層の２層構造とする場合は、表面保護層の厚みは１〜２８μｍが好ましく、また、接着層の厚みは２〜２９μｍが好ましい。
【００４１】
上記転写層は、層形成材料を必要に応じて適当な溶剤と混合して調製した塗工液を、上記支持体上に塗工して乾燥させることにより形成することができる。塗工液の塗工は、ロールコーティング法、ロッドバーコーティング法、エアナイフコーティング法等の各種塗工方法により行うことができる。
【００４２】
次に、上述した本発明の画像保護フィルムロールを用いた本発明の画像保護方法について説明する。
【００４３】
本発明の画像保護方法は、上記画像保護フィルムロールから繰り出された上記画像保護フィルムと、インクジェット記録方式により画像が記録された記録物とを、上記転写層を該記録物の画像面上に加熱圧着させることにより一体化させて積層シートとし、しかる後、該積層シートから上記支持体を剥離することにより、該画像面上に保護層を形成する。
【００４４】
インクジェット記録方式は、染料系あるいは顔料系の色材を水性媒体中に含有させてなる水性インクを使用し、この水性インクを、記録ヘッドのノズルから吐出させることにより、記録媒体の被記録面に色材を付与して画像を形成する記録方式である。本発明の画像保護方法は、オフセット印刷方式、グラビア印刷方式、昇華転写方式、溶融転写方式、静電トナー記録方式などの種々の記録方式により作製された記録物に対して適用することができるが、特に、インクジェット記録方式により作製された記録物に対して有効である。
【００４５】
とりわけ、本発明の画像保護方法は、色材として顔料を含むインクにより画像が記録されたインクジェット記録物に対して有効である。一般に、顔料系の色材により記録された画像は、染料系の色材により記録された画像に比して、耐水性、耐光性には優れるものの、発色性（画像濃度）に劣るという欠点があるが、この欠点は、画像を保護層で被覆することで解消できる。よって、顔料系色材による画像と保護層とを組み合わせることで、画質及び保存性の両特性に優れたオーバーコート記録物が得られる。
【００４６】
顔料系の色材としては、例えば、酸化チタン及び酸化鉄、コンタクト法、ファーネス法、サーマル法等の公知の方法によって製造されたカーボンブラックなどの無機系顔料；アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料等）、染料キレート（例えば、塩基性染料型キレート、酸性染料型キレート等）、ニトロ顔料、ニトロソ顔料、アニリンブラックなどの有機系顔料などが挙げられる。
【００４７】
また、上記記録物のベースとなる記録媒体としては、インクジェット記録が可能なものであれば良く、例えば、上質紙、再生紙、コピー用紙、ボンド紙、インクジェット記録用紙、アート紙、コート紙、キャストコート紙、樹脂被覆紙（レジンコート紙）、バライタ紙、板紙、和紙、不織布；ポリエチレン、ポリプロピレン、ポリスチレン、ポリエチレンテレフタレート等の樹脂フィルム等が挙げられる。本発明の画像保護フィルムロールの特長を充分に活かし、高品位のグロス調のオーバーコート記録物を作製する観点からは、インクジェット記録適性に適合させた特性をもつインクジェット記録用コート紙が好ましい。
【００４８】
インクジェット記録用コート紙は、基材上にインク受容層を設けた構成の塗工紙である。この基材としては、紙、フィルム、樹脂被覆紙などが用いられる。樹脂被覆紙は、紙の片面又は両面に、ポリエチレンなどのポリオレフィン樹脂層を設けたもので、光沢、質感、耐水性などに優れ、印字後のコックリング（皺あるいは波打ち）が起こりにくいため、銀塩写真調のフォトライクな記録物を出力する場合に適している。また、インク受容層は、非晶質シリカ、炭酸マグネシウム、アルミナ等の無機粒子を４０〜９０重量％程度含有する多孔質層で、バインダー成分としてポリビニルアルコール等も含有されている。インク受容層の厚みは２０〜５０μｍ程度が好ましい。
【００４９】
図２は、本発明の画像保護方法の実施に利用可能な画像形成装置の要部を模式的に示した側面図である。この画像形成装置１０は、いわゆるロール紙対応のインクジェットプリンタの記録ヘッドの後方に熱転写機構を組み込んだ構成となっており、記録媒体の被記録面にインクを吐出させて画像を記録するインクジェット記録部１１と、該画像上に保護層を形成する保護層形成部１２とを備える。保護層形成部１２には、上記円筒状コア３を介して上記画像保護フィルムロール１がセットされる。また、保護層形成部１２の後方には、長尺のシートを単位長さに切断するカッター１３と、単位長さに切断された複数のカットシートをストックする排紙トレイ１４とを備える。
【００５０】
このような構成の画像形成装置１０において、インクジェット記録部１１は、図示しないモータにより駆動される給紙ローラ１５によって、ロール形態の記録媒体Ｍをプラテン１６位置に繰り出し、記録ヘッド１７よりその被記録面に画像情報に応じて各色インクを吐出させて画像を形成し、記録物Ｐを作製する。作製された記録物Ｐは保護層形成部１２へ搬送される。
【００５１】
保護層形成部１２では、搬送されてくる記録物Ｐに合わせて円筒状コア３を回転させることで、画像保護フィルムロール１から画像保護フィルム２を繰り出す。繰り出された画像保護フィルム２は、その転写層が記録物Ｐの画像面と対向するように重ね合わされ、そのままの状態で、所定の加熱温度、線圧に調整された加熱ローラ（ヒーター内蔵ローラ）１８と加圧ローラ１９との間を所定の速度で通される。これにより、転写層（接着層）が画像面上に圧着され、記録物Ｐと画像保護フィルム１とが一体化した積層シートとなる。その後、巻き取りローラ２０によりこの積層シートから支持体を剥離することにより、画像面上に保護層が形成された記録物（オーバーコート記録物）ＯＰが得られる。長尺のオーバーコート記録物ＯＰは、カッター１３により所望の長さに切断され、排紙トレイ１４上に排紙される。
【実施例】
【００５２】
以下に、本発明の実施例及び本発明の効果を示す試験例を挙げて、本発明をより具体的に説明するが、本発明は、斯かる実施例により何等制限されるものではない。
【００５３】
〔実施例１〕
支持体としてＰＥＴフィルム（ルミラーＳ１０、東レ製、厚み３８μm、転写層積層面のＲａ＝0.007）を用い、このＰＥＴフィルムの該転写層積層面の全面に、下記組成の表面保護層塗工液及び接着層塗工液を順次塗工・乾燥して、厚み４μｍの表面保護層、及び厚み５μｍの接着層を積層し、長さ１００ｍ、幅（Ｗ）３４ｃｍの画像保護フィルムを製造した。そして、この画像保護フィルムを、直径（Ｒ）３インチ、肉厚４ｍｍの中空紙管（円筒状コア）に巻き取りテンション（Ｔ）を５．５ｋｇｆで一定にして巻き取ってフィルムロールとし、これを実施例１のサンプルとした。尚、ここで用いた中空紙管の上記〈吸湿膨張率の算出方法〉により算出した吸湿膨張率は０．１２％であった。
【００５４】
〈表面保護層塗工液の組成〉
・モビニール８０２０                                            ４７．６重量％
（コロイダルシリカ含有エマルション、クラリアントポリマー（株）製、Ｔｇ−２２℃）
・モビニール７９０                                              ３１．７重量％
（アクリルエマルション、クラリアントポリマー（株）製、Ｔｇ１０２℃）
・スノーテックス３０（コロイダルシリカ、日産化学（株）製）      １５．９重量％
・サンリーフＣＬＡ−３（ワックスエマルション、三洋化成（株）製）  ３．８重量％
・テキサノール（成膜助剤、チッソ（株）製）                        １．０重量％
【００５５】
〈接着層塗工液の組成〉
・モビニール７２７                                              ９９．０重量％
（アクリルエマルション、クラリアントポリマー（株）製、Ｔｇ１６℃）
・テキサノール（成膜助剤、チッソ（株）製）                        １．０重量％
【００５６】
〔実施例２〕
実施例１において、巻き取りテンション（Ｔ）を４．５ｋｇｆで一定にして画像保護フィルムを巻き取った以外は実施例１と同様にしてフィルムロールを製造し、これを実施例２のサンプルとした。
【００５７】
〔実施例３〕
実施例１において、円筒状コアとして、直径（Ｒ）３インチ、肉厚５ｍｍ、吸湿膨張率０．２％の中空紙管を用い、且つ巻き取りテンション（Ｔ）を４．５ｋｇｆで一定にした以外は実施例１と同様にしてフィルムロールを製造し、これを実施例３のサンプルとした。
【００５８】
〔実施例４〕
実施例１において、円筒状コアとして、直径（Ｒ）３インチ、肉厚５ｍｍ、吸湿膨張率０．２％の中空紙管を用い、且つ巻き取りテンション（Ｔ）を５．５ｋｇｆで一定にした以外は実施例１と同様にしてフィルムロールを製造し、これを実施例４のサンプルとした。
【００５９】
〔実施例５〕
実施例１において、円筒状コアとして、直径（Ｒ）３インチ、肉厚８ｍｍ、吸湿膨張率０．５％の中空紙管を用い、且つ巻き取りテンション（Ｔ）を４．５ｋｇｆで一定にした以外は実施例１と同様にしてフィルムロールを製造し、これを実施例５のサンプルとした。
【００６０】
〔比較例１〕
実施例１において、巻き取りテンション（Ｔ）を２．５ｋｇｆで一定にして画像保護フィルムを巻き取った以外は実施例１と同様にしてフィルムロールを製造し、これを比較例１のサンプルとした。
【００６１】
〔比較例２〕
実施例１において、巻き取りテンション（Ｔ）を６．５ｋｇｆで一定にして画像保護フィルムを巻き取った以外は実施例１と同様にしてフィルムロールを製造し、これを比較例２のサンプルとした。
【００６２】
〔試験例〕
上記各サンプル（フィルムロール）について、巻品質、フィルム安定性、画質向上性を下記評価方法によりそれぞれ評価した。これらの結果を下記〔表２〕に示す。
【００６３】
＜巻品質の評価方法＞
各サンプルを目視で観察し、巻きくずれがないものをＡ（巻品質良好）、巻きくずれがわずかにあるが実用上問題がないものをＢ（実用限界）、巻くずれがあり取扱いが困難なものをＣ（実用不可）とした。
【００６４】
＜フィルム安定性の評価方法＞
各サンプルを室温５０℃、相対湿度８５％の環境下に１２０時間放置した後、各サンプルの転写層（接着層）の表面に形成された凹凸の程度を表面粗さ計（ミツトヨ製サーフテスター）で測定し、凹凸の高低差（段差）が０．５μｍ以下のものをＡ（フィルム安定性良好）、段差が０．５μｍを超えて１μｍ以下のものをＢ（実用上問題無し）、段差が１μｍを超えて２μｍ以下のものをＣ（実用限界）、段差が２μｍを超えるものをＤ（実用不可）とした。
【００６５】
＜画質向上性の評価方法＞
先ず、インクジェットプリンタ（「ＭＣ２０００」セイコーエプソン製）に、インクジェット記録用コート紙（「写真用紙〈光沢〉」セイコーエプソン製）をセットし、ＭＣ２０００に標準装備されている６色の水性顔料インクを用いて、インクジェット記録物を作製した。次いで、このインクジェット記録物の画像面上に、上記各サンプルから繰り出した画像保護フィルムを、転写層（接着層）と画像面とが対向するように重ね合わせ、線圧５．０kN/cm2、加熱温度１００℃に設定された一対のヒートロール間を通過させることにより両者を圧着させて、積層シートを製造した。そして、この積層シートから支持体を剥離することにより、画像面上に保護層が形成されたオーバーコート記録物を作製した。
このようにして得られた各オーバーコート記録物の保護層表面を、３波長型蛍光灯（ＦＭＬ２７ＥＸ−Ｎ、松下電器（株）製）の直下にて目視で観察し、水玉模様のような跡が全く見られず、且つ光沢感に優れ、画像濃度も高いものをＡ（画質向上性良好）、水玉模様が薄く視認できるものをＢ、水玉模様が容易に視認できるものをＣとした。
【００６６】
【表２】
2005280175.tif 000004
【図面の簡単な説明】
【００６７】
【図１】本発明の画像保護フィルムロールの一実施形態の斜視図である。
【図２】本発明の画像保護方法の実施に利用可能な画像形成装置の要部を模式的に示した側面図である。
【符号の説明】
【００６８】
１…画像保護フィルムロール、２…画像保護フィルム、３…円筒状コア、１０…画像形成装置、１１…インクジェット記録部、１２…保護層形成部、１３…カッター、１４…排紙トレイ、１５…給紙ローラ、１６…プラテン、１７…記録ヘッド、１８…加熱ローラ、１９…加圧ローラ、２０…巻き取りローラ、Ｍ…記録媒体、Ｐ…記録物、ＯＰ…オーバーコート記録物
【図１】
2005280175.tif 000005
【図２】
2005280175.tif 000006